(57)【特許請求の範囲】
【請求項１】
酢酸ビニル−アクリル酸共重合体エマルジョン、酢酸ビニル−アクリル酸エステル共重合体エマルジョン、酢酸ビニル−メタクリル酸共重合体エマルジョン、酢酸ビニル−メタクリル酸エステル共重合体エマルジョンから選択される１以上の合成樹脂エマルジョンが絵の具全量に対して５０〜９９重量％と、
ポリアクリル酸エマルジョン、ポリアクリル酸エステルエマルジョン、アクリル酸−アクリル酸エステル共重合体エマルジョンから選ばれる１以上の増粘剤が絵の具全量に対して０．１〜２０重量％と、
アンモニア水、炭酸ナトリウム、炭酸マグネシウム、炭酸カリウム、炭酸カルシウム、モノエタノールアミン、ジエタノールアミン、トリエタノールアミン、２−アミノ−２−メチルプロパノールから選ばれるｐＨ調整剤が絵の具全量に対して０．１〜１０重量％と、
微小なガラス粒子の表面を金属又は金属酸化物でコートしたガラスフレーク顔料が絵の具全量に対して０．００１〜１０重量％を少なくとも含有してなる絵の具を乾燥させて作成されるシール。
【発明の詳細な説明】
【０００１】
【発明の属する技術分野】
本発明は、ガラス板、合成樹脂板、金属板等の平滑面を有する基材に塗布した絵の具を乾燥させてシールを作成するための絵の具に関するものである。
【０００２】
【従来の技術】
従来より着色剤を配合した合成樹脂エマルジョンからなる絵の具をもって、ガラス板等の平滑面を有する基材に塗布描画し、これを乾燥させて絵の具をシール状とし、次に乾燥した絵の具を基材から剥離してシールを作成することが行われている。このシールは粘着性があるので、他の基材に貼り着けたり、剥がしたりする遊びができるものである。
このような絵の具としては、特開昭５４−１６３９４１号、特開昭５６−０３７１９７号、特開昭５５−０６７５４５号、特開昭５５−１１３５９９号、特開昭５７−０３８８７０号、特開平０６−１７２６８１号等が公知となっている。
これら従来の発明は、着色剤として、酸性染料、塩基性染料、直接染料、含金染料、蛍光染料、無機顔料、有機顔料、パール顔料、金属顔料、蛍光顔料、蛍光増白剤、蓄光剤、夜光剤、示温染料、ラメなどを用いているが、光輝性の点、発色の点で満足のいくものでなかった。
【０００３】
【発明が解決しようとする課題】
そこで、本発明は、ガラス板等の平滑面を有する基材に塗布描画した絵の具を乾燥させてシールを作成するにあたって、光輝性があり、かつ、色鮮やかに発色するシールを作成できる絵の具を提供するものである。
【０００４】
【課題を解決するための手段】
酢酸ビニル−アクリル酸共重合体エマルジョン、酢酸ビニル−アクリル酸エステル共重合体エマルジョン、酢酸ビニル−メタクリル酸共重合体エマルジョン、酢酸ビニル−メタクリル酸エステル共重合体エマルジョンから選択される１以上の合成樹脂エマルジョンが絵の具全量に対して５０〜９９重量％と、
ポリアクリル酸エマルジョン、ポリアクリル酸エステルエマルジョン、アクリル酸−アクリル酸エステル共重合体エマルジョンから選ばれる１以上の増粘剤が絵の具全量に対して０．１〜２０重量％と、
アンモニア水、炭酸ナトリウム、炭酸マグネシウム、炭酸カリウム、炭酸カルシウム、モノエタノールアミン、ジエタノールアミン、トリエタノールアミン、２−アミノ−２−メチルプロパノールから選ばれるｐＨ調整剤が絵の具全量に対して０．１〜１０重量％と、
微小なガラス粒子の表面を金属又は金属酸化物でコートしたガラスフレーク顔料が絵の具全量に対して０．００１〜１０重量％を少なくとも含有してなる絵の具を乾燥させて作成されるシール。
【０００５】
以下、本発明を詳細に説明する。
本発明の絵の具は、合成樹脂エマルジョン、増粘剤、ｐＨ調整剤、微小なガラス粒子の表面を金属又は金属酸化物でコートしたガラスフレーク顔料を少なくとも必須構成要素とする。
合成樹脂エマルジョンとしては、ポリアクリル酸エステルエマルジョン、ポリメタクリル酸エステルエマルジョン、ポリアクリル酸エマルジョン、ポリメタクリル酸エマルジョン、ポリ酢酸ビニルエマルジョン、酢酸ビニル−アクリル酸共重合体エマルジョン、酢酸ビニル−アクリル酸エステル共重合体エマルジョン、酢酸ビニル−メタクリル酸共重合体エマルジョン、酢酸ビニル−メタクリル酸エステル共重合体エマルジョンから１以上を選択して使用する。すなわち、前記合成樹脂エマルジョンをそれぞれ単独で使用しても良いし、２以上を併用して使用しても良い。
特に、酢酸ビニル−アクリル酸共重合体エマルジョン、酢酸ビニル−アクリル酸エステル共重合体エマルジョン、酢酸ビニル−メタクリル酸共重合体エマルジョン、酢酸ビニル−メタクリル酸エステル共重合体エマルジョンは、強力な接着力を有する酢酸ビニルと比較的弱い粘着力を有するアクリル酸やメタクリル酸を単量体として用いることによって適当な粘着力を有する合成樹脂エマルジョンが得られ、シールを作成する際、シールが容易に基材から剥離でき、かつ、作成したシールを基材に何度貼付・剥離させても粘着性を失わないシールを作成できるので好ましく用いられる。
ここで、酢酸ビニル−アクリル酸エステル共重合体エマルジョンに使用されるアクリル酸エステルとしては、アクリル酸メチル、アクリル酸エチル、アクリル酸プロピル、アクリル酸ブチル、アクリル酸ペンチル、アクリル酸ヘキシルなどを使用することができ、酢酸ビニル−メタクリル酸エステル共重合体エマルジョンに使用されるメタクリル酸エステルとしては、メタクリル酸メチル、メタクリル酸エチル、メタクリル酸プロピル、メタクリル酸ブチル、メタクリル酸ペンチル、メタクリル酸ヘキシルなどを使用することができる。
前記合成樹脂エマルジョンは、微細な樹脂粒子を均一に水に分散させたものであって、固形分１０〜８０重量部、好ましくは固形分２０〜７０重量部のものが使用される。
また、合成樹脂エマルジョンは絵の具全量に対して５０〜９９重量％程度が用いられる。
【０００６】
また、絵の具としての高粘度化するため、本発明には増粘剤を使用する。増粘剤としては、前記合成樹脂エマルジョンの作用効果を阻害しないために、ポリアクリル酸エマルジョン、ポリアクリル酸エステルエマルジョン、アクリル酸−アクリル酸エステル共重合体エマルジョンから選ばれる１以上の増粘剤が用いられる。すなわち、ポリアクリル酸エマルジョン、ポリアクリル酸エステルエマルジョン、アクリル酸−アクリル酸エステル共重合体エマルジョンをそれぞれ単独で使用しても良いし、これらを併用して使用しても良好な結果が得られる。前記ポリアクリル酸エマルジョン、ポリアクリル酸エステルエマルジョン、アクリル酸−アクリル酸エステル共重合体エマルジョンは、乳化剤等の助剤の使用により均一に水に分散させたものであって、固形分１０〜８０重量部、好ましくは固形分２０〜７０重量部のものが使用される。
また、前記増粘剤は絵の具全量に対し、０．１〜２０重量％程度が用いられる。
【０００７】
また、前記増粘剤はアルカリ性にしないと増粘しないのでｐＨ調整剤を必須とする。本発明で用いられるｐＨ調整剤は、アルカリ剤であれば特に支障なく使用することができるが、アンモニア水、炭酸ナトリウム、炭酸マグネシウム、炭酸カリウム、炭酸カルシウム、モノエタノールアミン、ジエタノールアミン、トリエタノールアミン、２−アミノ−２−メチルプロパノールなどが好ましく用いられる。
また、前記ｐＨ調整剤は、絵の具全量に対し、０．１〜１０重量％程度が用いられる。
【０００８】
また、本発明には着色剤として、微小なガラス粒子の表面を金属又は金属酸化物でコートしたガラスフレーク顔料が用いられる。このガラスフレーク顔料は、表面平滑度が高く、非常に優れた輝度を持つので、当該ガラスフレーク顔料を使用した絵の具を用いると光輝性があり、かつ、色鮮やかに発色する美しいシールを作成することができる。
前記着色剤は、絵の具全量に対し、０．００１〜１０重量％程度が用いられる。
【０００９】
本発明には必要に応じて、酸性染料・塩基性染料・直接染料・含金染料・蛍光染料・無機顔料・有機顔料・パール顔料・金属顔料・蛍光顔料・蛍光増白剤・蓄光剤・夜光剤・示温染料・ラメ・両面を無色または着色した樹脂層で被覆された金属蒸着箔の破砕超微小片からなる樹脂顔料などの補色剤、１，２−ベンズイソチアゾリン−３−オンナトリウム塩・１，２−ベンズイソチアゾリン−３−オンアルキルアミン塩などの防腐防かび剤、シリコーン界面活性剤などの消泡剤、紫外線吸収剤等の添加剤、ポリアルキレングリコールなどのひび割れ防止剤、タック調整剤、等を適量配合していてもよい。
【００１０】
上記の要素を混合すると本発明の絵の具が得られる。当該絵の具は、０．５ｒｐｍで５００〜１０００００ｍＰａ・ｓ、１００ｒｐｍで５０〜５０００ｍＰａ・ｓ程度の粘度を有するものとなる。
【００１１】
次に、本発明の使用方法について説明する。
各色に着色した本発明の絵の具を容器に詰め、ガラス板、合成樹脂板、金属板等の平滑面を有する基板上に塗布しつつ描画する。この際、基板の下に描きたい図案をおき、これにしたがって絵の具を塗布すると図案に忠実なシールを得ることができる。
塗布した直後の絵の具は、白濁状の合成樹脂エマルジョンに着色剤が配合されている状態なので不透明体である。このまま完全に乾燥するまで放置すると、合成樹脂エマルジョンが透明に変化し、着色剤が鮮やかに発色する。この乾燥した絵の具は容易に基板から剥離することができ、所要のシールが得られる。このシールは柔らかく、他の基材に貼ったり剥したりすることが自在にできる。また、平面のみならず、おもちゃなどの曲面などにも貼ることができる。
【００１２】
【実施例】
以下、本発明を実施例により説明するが、本発明はこれらの実施例に限定されるものではない。
【００１３】
（実施例１）
固形分５０重量％の酢酸ビニル−アクリル酸共重合体エマルジョンを９４重量％、固形分２５重量％のポリアクリル酸エマルジョンを２重量％、２５％アンモニア水を２重量％、メタシャインＲＥＦＳＸ−２０４０ＰＳ（日本板ガラス株式会社製銀被膜ガラスフレーク  平均粒径４０μｍ）を１重量％、シリコーン系界面活性剤（消泡剤）を０．５重量％、１，２−ベンズイソチアゾリン−３−オンナトリウム塩（防腐防黴剤）を０．５重量％、以上の物質を攪拌機にて２０分間攪拌後、約１時間静置、脱泡して粘度１５００ｍＰａ・ｓ（０．５ｒｐｍ、Ｂ型粘度計、液温２０℃）の絵の具を製造した。
【００１４】
（実施例２）
固形分５０重量％の酢酸ビニル−アクリル酸エチル共重合体エマルジョンを９２．５重量％、固形分２５重量％のポリアクリル酸エチルエマルジョンを２重量％、トリエタノールアミンを４重量％、メタシャインＲＣＦＳＸ−１０４０ＲＣ（東洋アルミニウム株式会社製チタニア被膜ガラスフレーク  平均粒径４０μｍ）を０．５重量％、シリコーン系界面活性剤（消泡剤）を０．５重量％、１，２−ベンズイソチアゾリン−３−オンナトリウム塩（防腐防黴剤）を０．５重量％、以上の物質を攪拌機にて２０分間攪拌後、約１時間静置、脱泡して粘度１５００ｍＰａ・ｓ（０．５ｒｐｍ、Ｂ型粘度計、液温２０℃）の絵の具を製造した。
【００１５】
上記実施例の絵の具をもってシールを作成したところ、基材からの剥離性及び基材への粘着性において、いずれも優れた効果を示した。実施例の絵の具は流動性が良く塗布が容易で、作成したシールの表面は透明度も良好であり、発色が鮮やかで、衛生的にも安全であった。
【００１６】
【効果】
以上の通り、本発明の絵の具は、ガラス板等の平滑面を有する基材に塗布描画した絵の具を乾燥させてシールを作成するにあたって、光輝性があり、かつ、色鮮やかに発色するシールを作成できるものである。